(57)【要約】【課題】光の取出し効率を向上させ、かつ、正面方向の輝度を向上させる発光素子及びその製造方法、並びに該発光素子を備えるディスプレイを提供すること。【解決手段】本発明の発光素子は、発光部を有する発光層と、該発光層における第一の面と対向する第二の面側に、該発光層から発光される光を前記第一の面側に反射させる干渉層と、前記発光層から発光される光を反射させ、断面形状が前記発光層側に起伏する微細凹凸パターンとを、この順に有することを特徴とする。【選択図】図１
2010073665.tif 000002
【特許請求の範囲】
【請求項１】
発光部を有する発光層と、該発光層における第一の面と対向する第二の面側に、該発光層から発光される光を前記第一の面側に反射させる干渉層と、前記発光層から発光される光を反射させ、断面形状が前記発光層側に起伏する微細凹凸パターンとを、この順に有することを特徴とする発光素子。
【請求項２】
さらに、中間層を、干渉層と微細凹凸パターンとの間に有してなり、該中間層の少なくとも一領域が、発光層から発光される光の主要発光波長における発光部の屈折率をｎとして、０．９ｎ〜２．０ｎである請求項１に記載の発光素子。
【請求項３】
干渉層が複数の層により形成され、該干渉層の層数が２層〜１００層である請求項１から２のいずれかに記載の発光素子。
【請求項４】
微細凹凸パターンのピッチ間隔が、発光層から発光される光の主要発光波長をλとして、０．０１λ〜１００λである請求項１から３のいずれかに記載の発光素子。
【請求項５】
発光部を複数有する発光層を備える請求項１から４のいずれかに記載の発光素子。
【請求項６】
微細凹凸パターンがヒートモードレジストにより形成される請求項１から５のいずれかに記載の発光素子。
【請求項７】
微細凹凸パターンが反射層を有する請求項１から６のいずれかに記載の発光素子。
【請求項８】
請求項１から７のいずれかに記載の発光素子の製造方法であって、発光部を有する発光層と、該発光層における第一の面と対向する第二の面側に、該発光層から発光される光を前記第一の面側に反射させる干渉層と、前記発光層から発光される光を反射させ、断面形状が前記発光層側に起伏する微細凹凸パターンとを、この順に配し、前記微細凹凸パターンをヒートモードリソグラフィーにより形成することを特徴とする発光素子の製造方法。
【請求項９】
請求項１から７のいずれかに記載の発光素子を含むことを特徴とするディスプレイ。
【発明の詳細な説明】
【技術分野】
【０００１】
本発明は、発光素子及びその製造方法並びに該発光素子を備えるディスプレイに関し、特に、有機電界発光素子（有機ＥＬ素子）、無機電界発光素子（無機ＥＬ素子）、及びＬＥＤ（Ｌｉｇｈｔ  Ｅｍｉｔｔｉｎｇ  Ｄｉｏｄｅ）などの発光素子及びその製造方法、並びに該発光素子を備えるディスプレイに関する。
【背景技術】
【０００２】
例えば、図３に示すような有機ＥＬ素子１０５において、反射層１０１上に形成されたＥＬ発光層１０２から光を取り出そうとするとき、ＥＬ発光層１０２と封止層１０３との界面、乃至、封止層１０３と外部１０４との界面で光が反射してしまい、外部への光取出し効率が低下することが知られている。
【０００３】
ここで、屈折界面での反射率は、該屈折界面が平らである場合、入射側媒質及び出射側媒質の屈折率差と、光の入射角とによって決定される。例えば、入射側媒質と出射側媒質との屈折率差が大きいと、屈折界面での反射率は高まり、また、屈折率の高い媒質から低い媒質への出射は、光の入射角が臨界角より高い角度の場合、１００％反射してしまう。
【０００４】
臨界角θＣは、屈折率が大きい入射元の物質から屈折率が小さい入射先の物質に光が入り、全反射が起こる最も小さな入射角のことであり、以下のように表される。
θｃ＝ａｒｃｓｉｎ（ｎ２／ｎ１）
ｎ１：入射元の物質の屈折率
ｎ２：入射先の物質の屈折率
ｎ２＜ｎ１
図４は、この状態を示すものであり、屈折率ｎ１の第一の層１１１と屈折率ｎ２の第二の層１１２の界面１１０と直交する法線方向の線を基準線として、これとのなす角が臨界角θｃである光は、界面１１０において全反射され、第二の層１１２から取り出すことができない。また、基準線とのなす角を臨界角θｃよりも大きい角度θxとする光も、界面１１０において全反射され、第二の層１１２から取り出すことができない。
一方、基準線とのなす角を臨界角θｃよりも小さい角度θｙとする光は、界面１１０を透過して第二の層１１２から第一の層１１１へ出射される。
【０００５】
このような屈折率が大きい媒質から屈折率が小さい媒質への光の出射の際に、全反射が生ずる発光素子においては、光取出し効率が低いという問題がある。
そのため、光取出し効率を改善するための種々の構成からなる発光体素子が提案されている。
【０００６】
例えば、発光層での発光の一部を透明基体側に透過し、発光の一部を発光層側に反射する機能を有する半透明反射層を備え、光共振の効果（キャビティ効果）により光を発光面側に反射させる有機発光素子が知られている（特許文献１参照）。
しかしながら、半透明反射層による反射のみでは、発光層から半透明反射層に斜めに入射される光を発光面側に反射させることができないため、光取出し効率が十分でないという問題があった。
【０００７】
また、凹凸状の散乱層を発光面側の背面に備えることにより、発光層から散乱層に入射される光を発光面側に散乱反射させて、光を取出すものも知られている（非特許文献１、非特許文献２参照）。また、陽極と陰極間に発光層を含む一層以上の有機層を有する有機エレクトロルミネッセンス素子において、素子界面での全反射を抑制する位置に回折格子又はゾーンプレートが構成要素として形成されている有機エレクトロルミネッセンス素子が知られている（特許文献２参照）。
しかしながら、これら散乱層や回折格子による光の取出しは、散乱乃至回折された光の一部は、少なからず前記屈折界面における全反射により取り出すことができないため、結局のところ、光取出し効率が十分でないという問題があった。
また、発光層から光を取り出せたとしても、該発光層の正面方向に取出すことが困難であるため、正面輝度に劣るという問題があった。この場合、発光層から出射される光の一部は、該正面方向に対して広角に発散された状態で出射されるため、複数の発光部を有する発光層を有する発光素子においては、発光部間での色の混色が生じる。
したがって、従来の構成では、光取出し効率が十分でなく、より光取出し効率を向上させ、正面輝度も良好な発光素子の開発が望まれていた。
【０００８】
【特許文献１】特開平８−２１３１７４号公報
【特許文献２】特許第２９９１１８３号公報
【非特許文献１】上浦  紀彦、外４名「ＯＬＥＤ光取出し効率改善の検討」  社団法人  電子情報通信学会、信学技報、ＥＩＤ２００７−１０２、ＯＭＥ２００７−８４（２００８−０３）ｐ．１〜４
【非特許文献２】Ｈｉｒｏｓｈｉ  Ｓａｎｏ  外１２名  「Ａｎ  Ｏｒｇａｎｉｃ  Ｌｉｇｈｔ−Ｅｍｉｔｔｉｎｇ  Ｄｉｏｄｅ  ｗｉｔｈ  Ｈｉｇｈｌｙ  Ｅｆｆｉｃｉｅｎｔ  Ｌｉｇｈｔ  Ｅｘｔｒａｃｔｉｏｎ  Ｕｓｉｎｇ  Ｎｅｗｌｙ  Ｄｅｖｅｌｏｐｅｄ  Ｄｉｆｆｒａｃｔｉｏｎ  Ｌａｙｅｒ」、ＳＩＤ  ０８  ＤＩＧＥＳＴ  ｐ．５１５〜５１７
【発明の開示】
【発明が解決しようとする課題】
【０００９】
本発明は、前記従来における諸問題を解決し、以下の目的を達成することを課題とする。即ち、本発明は、光の取出し効率を向上させ、かつ、正面方向の輝度を向上させる発光素子及びその製造方法、並びに発光素子を備えるディスプレイを提供することを目的とする。
【課題を解決するための手段】
【００１０】
本発明者は、キャビティ効果による発光強度の増大と、微細凹凸パターンによる光の反射を兼用させることができないか、更に、最も効率的な光取出し可能な構成を鋭意検討し、本願発明を知見するに至った。
【００１１】
前記課題を解決するための手段としては、以下の通りである。即ち、
＜１＞  発光部を有する発光層と、該発光層における第一の面と対向する第二の面側に、該発光層から発光される光を前記第一の面側に反射させる干渉層と、前記発光層から発光される光を反射させ、断面形状が前記発光層側に起伏する微細凹凸パターンとを、この順に有することを特徴とする発光素子である。
＜２＞  さらに、中間層を干渉層と、微細凹凸パターンとの間に有してなり、該中間層の少なくとも一領域が、発光層から発光される光の主要発光波長における発光部の屈折率をｎとして、０．９ｎ〜２．０ｎである前記＜１＞である発光素子である。
＜３＞  干渉層が複数の層により形成され、該干渉層の層数が２層〜１００層である前記＜１＞から＜２＞のいずれかに記載の発光素子である。
＜４＞  微細凹凸パターンのピッチ間隔が、発光層から発光される光の主要発光波長をλとして、０．０１λ〜１００λである前記＜１＞から＜３＞のいずれかに記載の発光素子である。
＜５＞  発光部を複数有する発光層を備える前記＜１＞から＜４＞のいずれかに記載の発光素子である。
＜６＞  微細凹凸パターンがヒートモードレジストにより形成される前記＜１＞から＜５＞のいずれかに記載の発光素子である。
＜７＞  微細凹凸パターンが反射層を有する前記＜１＞から＜６＞のいずれかに記載の発光素子である。
＜８＞  前記＜１＞から＜７＞のいずれかに記載の発光素子の製造方法であって、発光部を有する発光層と、該発光層における第一の面と対向する第二の面側に、該発光層から発光される光を前記第一の面側に反射させる干渉層と、前記発光層から発光される光を反射させ、断面形状が前記発光層側に起伏する微細凹凸パターンとを、この順に配し、前記微細凹凸パターンをヒートモードリソグラフィーにより形成することを特徴とする発光素子の製造方法である。
＜９＞  前記＜１＞から＜７＞のいずれかに記載の発光素子を含むことを特徴とするディスプレイである。
【発明の効果】
【００１２】
本発明によると、前記従来における諸問題を解決することができ、光の取出し効率を向上させ、かつ、正面方向の輝度を向上させる発光素子及びその製造方法、並びに該発光素子を備えるディスプレイを提供することができる。
【発明を実施するための最良の形態】
【００１３】
以下、本発明の発光素子及び該発光素子の製造方法、並びに該発光素子を備えるディスプレイについて、詳細に説明する。
【００１４】
（発光素子）
本発明の発光素子は、発光部を有する発光層と、該発光層における第一の面と対向する第二の面側に、該発光層から発光される光を前記第一の面側に反射させる干渉層と、前記発光層から発光される光を反射させ、断面形状が前記発光層側に起伏する微細凹凸パターンとを、この順に有するものである。
【００１５】
図１は、こうした本発明の発光素子の構成の概略を示すものであり、発光層２の第一の面３Ａ（発光面）と対向する第二の面３Ｂ側に、干渉層５と、微細凹凸パターン７とが、この順で配設されている。また、干渉層４と、微細凹凸パターン７との間には、中間層６が配設されている。
【００１６】
＜発光層＞
前記発光層２は、少なくとも発光部４を有する。
前記発光部４の素子としては、特に制限はなく、目的に応じて適宜選択することができ、例えば、発光部が有機ＥＬ素子、無機ＥＬ素子、ＬＥＤ、フォトダイオードなどを用いることができる。
【００１７】
＜＜封止層＞＞
前記発光層２では、封止層８を封入して前記発光部４を封止する。
前記封止層８は、大気との接触により、前記発光部４が酸素や水分による素子性能の劣化を抑制する。
また、前記発光層２には、水分吸収剤又は不活性液体を封入してもよい。水分吸収剤としては、特に限定されることはないが、例えば、酸化バリウム、酸化ナトリウム、酸化カリウム、酸化カルシウム、硫酸ナトリウム、硫酸カルシウム、硫酸マグネシウム、五酸化燐、塩化カルシウム、塩化マグネシウム、塩化銅、フッ化セシウム、フッ化ニオブ、臭化カルシウム、臭化バナジウム、モレキュラーシーブ、ゼオライト、および酸化マグネシウム等を挙げることができる。不活性液体としては、特に限定されることはないが、例えば、パラフィン類、流動パラフィン類、パーフルオロアルカンやパーフルオロアミン、パーフルオロエーテル等のフッ素系溶剤、塩素系溶剤、およびシリコーンオイル類が挙げられる。
【００１８】
封止層８の材料としては、特に限定されることはなく、アクリル樹脂、エポキシ樹脂、フッ素系樹脂、シリコン系樹脂、ゴム系樹脂、またはエステル系樹脂等を用いることができるが、中でも水分防止機能の点からエポキシ樹脂が好ましい。エポキシ樹脂の中でも熱硬化型エポキシ樹脂、または光硬化型エポキシ樹脂が好ましい。
【００１９】
前記封止層８の形成方法としては、特に限定されることはなく、例えば、樹脂溶液を塗布する方法、樹脂シートを圧着または熱圧着する方法、蒸着やスパッタリング等により乾式重合する方法が挙げられる。
【００２０】
前記封止層８の厚みとしては、１μｍ以上、１ｍｍ以下が好ましい。さらに好ましくは５μｍ以上、１００μｍ以下であり、最も好ましくは１０μｍ以上５０μｍ以下である。これよりも薄いと、基板を装着時に上記無機膜を損傷する恐れがある。またこれよりも厚いと発光層２の厚みが厚くなり、薄膜性を損なうことになる。
【００２１】
前記発光層２においては、端部よりの水分や酸素の侵入を防止する機能を有する封止接着剤を用いることができる。
前記封止接着剤の材料としては、前記封止層８で用いる材料と同じものを用いることができる。中でも、水分防止の点からエポキシ系の接着剤が好ましく、中でも光硬化型接着剤あるいは熱硬化型接着剤が好ましい。
【００２２】
また、上記材料にフィラーを添加することも好ましい。
前記封止層８に添加されているフィラーとしては、ＳｉＯ２、ＳｉＯ（酸化ケイ素）、ＳｉＯＮ（酸窒化ケイ素）またはＳｉＮ（窒化ケイ素）等の無機材料が好ましい。フィラーの添加により、封止剤の粘度が上昇し、加工適正が向上し、および耐湿性が向上する。
【００２３】
封止接着剤は乾燥剤を含有しても良い。乾燥剤としては、酸化バリウム、酸化カルシウム、または酸化ストロンチウムが好ましい。
封止接着剤に対する乾燥剤の添加量は、０．０１質量％以上２０質量％以下であることが好ましく、さらに好ましくは０．０５質量％以上１５質量％以下である。これよりも少ないと、乾燥剤の添加効果が薄れることになる。またこれよりも多い場合には封止接着剤中に乾燥剤を均一分散させることが困難になり好ましくない。
【００２４】
本発明においては、上記乾燥剤の入った封止接着剤をディスペンサー等により任意量塗布し、塗布後第２基板を重ねて、硬化させることにより機能素子を得ることができる。
【００２５】
前記発光層２の媒質（封止層８）の屈折率ｎ１は、主要発光波長（例えば、λ＝５５０ｎｍ、以下も同様とする）の光に対して、ｎ１＝１．５程度、空気の屈折率ｎ２は、ｎ２＝１．０程度である。また、前記発光部４の屈折率ｎ３は、ｎ３＝１．８程度である。
ただし、本発明においては、屈折率の異なる層における全反射を問題とし、これらの屈折率の値に限られるものではない。
なお、主要発光波長とは、ピーク波長を意味する。
【００２６】
前記発光層２の形成方法としては、特に制限はなく、目的に応じて適宜選択することができ、前記発光部４を蒸着などの真空成膜法により成膜し、前記封止層８を蒸着などの真空成膜法により成膜することで形成することが可能である。
【００２７】
＜干渉層＞
前記干渉層５は、前記発光層２の第二の面３Ｂ側に発光される光のうち、前記干渉層５の層方向と略直交する光を逆行する方向（発光素子１の正面方向）に反射させ、光共振の効果（キャビティ効果）などにより増強させて光を出射させるようにする。
また、前記干渉層５の層方向に対して斜めに入射される光を透過させ、該光が前記微細凹凸パターン７側に導かれるようにする。
【００２８】
前記干渉層５の材料としては、特に制限はなく、目的に応じて適宜選択することができ、例えば、ＴｉＯ２、ＳｉＯ２、ＳｉＮ、Ｓｉ３Ｎ４、Ａｌ２Ｏ３及びこれらの混合物が挙げられる。これらの化合物における元素比は理想的なもので、成膜方法によっては、これよりずれることがある。
中でも、Ａｌ２Ｏ３を含む化合物が緻密性の観点から好ましい。  
【００２９】
前記干渉層５は、単層でもよいが、複数の層で形成するのが好ましい。
前記干渉層５を複数の層で形成する場合の層数の下限としては、２層以上、３層以上、５層以上、１０層以上が好ましい。
前記干渉層５の層数の上限としては、１００層以下、５０層以下、３０層以下が好ましい。
前記干渉層５の層数が２層以上であると、干渉の効果により、光量を向上させる点で有利であり、１００層以下であると、成膜が簡便であるとともに、界面での散乱などロスによる光利用効率低減を防ぐ点で有利である。
【００３０】
前記干渉層５の光学膜厚としては、主要発光波長をλとし、該波長における前記発光部４の屈折率をｎ３としたとき、少なくとも１層が、次の関係、（２ｎ３＋１）λ／４±λ／８を満たすものであり、２層以上が前記関係を満たすことが好ましく、３層以上が前記関係を満たすことがより好ましい。
２層以上が前記関係を満たすと、干渉の効果により、光量を向上させる点で有利である。
なお、光学膜厚は、前記干渉層５の波長λでの屈折率ｎ４と実膜厚との積とする。
【００３１】
前記干渉層５の実膜厚としては、特に制限はなく、目的に応じて適宜選択することができるが、形成の容易さや、クラックなど欠陥に対する耐久性、内部導波による発光画素ボケ防止の観点から、下限は、１ｎｍ以上、１０ｎｍ以上、２０ｎｍ以上、３０ｎｍ以上が好ましい。上限は、１０，０００ｎｍ以下、１，０００ｎｍ以下、５００ｎｍ以下、２００ｎｍ以下が好ましい。
【００３２】
前記干渉層５の形成方法としては、特に制限はなく、目的に応じて適宜選択することができ、例えば、各種スパッタリング法、蒸着、イオンビーム、ＣＶＤなどが挙げられる。
中でも、膜の緻密性の観点から、ＲＦスパッタリング法が好ましい。
【００３３】
＜中間層＞
前記中間層６は、凹凸を設置したときに、間隙を空気ではなく物質で埋めることにより、界面反射を防いだり、耐久性を向上させる作用をする。なお、前記中間層６としては、層状であればよく、単層でも複数の層でもよい。
【００３４】
前記中間層６の材料としては、特に制限はなく、目的に応じて適宜選択することができ、例えば、色素など光吸収ピークをもつ材料のピーク波長より長波長側を用いることができる。また、アクリル、ポリカーボネート、ＴＡＣなどの透明な樹脂にＴｉＯ２やＺｒＯ２などの高屈折率微細粒子を分散する方法が挙げられる。
【００３５】
前記中間層６の膜厚としては、特に制限はなく、目的に応じて適宜選択することができるが、成膜性の観点から、０．１μｍ〜５００μｍが好ましい。また、下限としては０．５μｍ以上がより好ましく、２μｍ以上が特に好ましい。上限としては、１００μｍ以下がより好ましく、５０μｍ以下が特に好ましい。
【００３６】
前記中間層６の屈折率ｎ５としては、特に制限はなく、目的に応じて適宜選択することができるが、次のように設定するのが好ましい。
即ち、前記中間層６の少なくとも一部が、前記主要発光波長における発光部４の屈折率ｎ３と対比した場合の下限として、０．９ｎ３以上が好ましく、０．９５ｎ３以上がより好ましく、１ｎ３以上とするのが特に好ましい。また、その上限としては、２．０ｎ３以下が好ましく、１．５ｎ３以下がより好ましく、１．２ｎ３以下が特に好ましい。
前記下限が０．９ｎ３以上であると、界面反射を低減する点で有利であり、前記上限が２．０ｎ３以下であると、光吸収が少ない材料を選択できる点で有利である。
【００３７】
また、前記中間層６固有の屈折率ｎ５の下限としては、材料安定性の観点から、１．５５以上が好ましく、１．６５以上がより好ましく、１．７以上が特に好ましい。上限は、材料安定性の観点から、３．０以下が好ましく、２．６以下がより好ましく、２以下が特に好ましい。
【００３８】
前記中間層６の形成方法としては、特に制限はなく、目的に応じて適宜選択することができ、例えば、スピンコート、インクジェット、スリットコートなどが挙げられる。
中でも、均一塗布の観点から、スピンコートが好ましい。
【００３９】
＜微細凹凸パターン＞
前記微細凹凸パターン７は、前記干渉層５から透過された光を前記発光層２の第一の面３Ａ側に反射させて、光を取り出すものである。
【００４０】
前記微細凹凸パターン７の形状としては、断面形状が前記発光層２側に起伏する凹凸形状を有するものであれば、特に制限はなく、のこぎり状、蛇腹状、方形状などの凹凸形状とすることができる。
【００４１】
前記微細凹凸パターン７のピッチ間隔の主要発光波長に対する下限としては、特に制限はなく、目的に応じて適宜選択することができるが、光量向上の観点から、該波長をλとして０．０１λ以上が好ましく、０．０５λ以上がより好ましく、０．１λ以上が更により好ましく、０．２λ以上が特に好ましい。また、上限としては、光量向上の観点から、１００λ以下が好ましく、５０λ以下がより好ましく、２０λ以下がより更に好ましく、１０λ以下が特に好ましい。
【００４２】
前記微細凹凸パターン７の固有のピッチ間隔の下限としては、形成安定性の観点から、５０ｎｍ以上が好ましく、１００ｎｍ以上がより好ましく、２００ｎｍ以上が更により好ましく、３００ｎｍ以上が特に好ましい。また、上限としては、形成安定性の観点から、１０μｍ以下が好ましく、６μｍ以下より好ましく、３μｍ以下が更により好ましく、１μｍ以下が特に好ましい。
【００４３】
前記微細凹凸パターン７の形成方法としては、特に制限はなく、目的に応じて適宜選択することができる。
例えば、光吸収レジスト（ヒートモードレジスト）を塗布し、これにヒートモードリソグラフィーを行うことで形成することができる。
また、光吸収レジストを塗布し、ヒートモードリソグラフィーで形成したパターンから型（金属とは限らない）を作成し、これからインプリントや成形など形状転写によって形成することができる。
これらの方法で形成すると、複雑で高周波成分を含んだ形状とすることができ、光制御性を高めることができる。
【００４４】
＜＜反射層＞＞
前記微細凹凸パターン７の少なくとも一面側を、反射層（不図示）とすることができる。なお、前記微細凹凸パターン７自体を、光反射性の材料で形成することもできる。
【００４５】
前記反射層の材料としては、特に制限はなく、目的に応じて適宜選択することができるが、高い反射率を得る観点から、Ａｇ、Ａｌなどが好ましい。
【００４６】
前記反射層の膜厚としては、特に制限はなく、目的に応じて適宜選択することができるが、１０ｎｍから１０，０００ｎｍが好ましい。また、下限としては、５０ｎｍ以上がより好ましく、１００ｎｍ以上が特に好ましい。上限としては、２，０００ｎｍ以下がより好ましく、１，０００ｎｍ以下が特に好ましい。
前記膜厚が１０ｎｍ以上であると、高反射率の点で有利であり、１０，０００ｎｍ以下であると、成膜性の点で有利である。
【００４７】
前記反射層の形成方法としては、特に制限はなく、目的に応じて適宜選択することができ、例えば、各種スパッタリング法、蒸着、イオンプレーティングが挙げられる。
中でも、高反射率の観点から、ＤＣスパッタリング法が好ましい。
【００４８】
このような構成からなる発光素子１の作用を図１に基づいて説明する（臨界角θｃ等については、図４参照）。
（１−１）発光部と封止層の界面
前記発光部４から前記発光層２の第一の面３Ａ側に発光された光のうち、前記発光部４と前記封止層８の界面において、臨界角θｃ１よりも小さい角度θｙ１を有する光１０ａ、１０ｄは、前記発光部４と封止層８の界面を透過して封止層８側に入射される。
一方、臨界角θｃ及び臨界角θｃよりも大きい角度θｘ１を有する光１０ｅは、前記発光部４と前記封止層８の界面において、全反射され、前記発光層２の第二の面３Ｂ側に入射される。
【００４９】
（１−２）発光層と空気層の界面（発光層の第一の面）
前記発光部４から前記封止層８側に入射された光のうち、前記発光層２の第一の面３Ａにおける臨界角θｃ２よりも小さい角度θｙ２を有する光１０ａは、前記発光層２の第一の面３Ａを透過して外部に出射される。
一方、臨界角θｃ及び臨界角θｃよりも大きい角度θｘ２を有する光１０ｄは、前記発光層２の第一の界面において、全反射され、前記発光層２の第二の面３Ｂ側に入射される。
【００５０】
（２−１）発光層と干渉層の界面（発光層の第二の面）
前記発光層２の第二の面３Ｂ側に入射される光１０ｂ、１０ｃ、１０ｄ、１０ｅのうち、前記干渉層５の層方向と略直交する光１０ｂは、前記発光層２の第二の面３Ｂにおいて逆行する方向（発光素子１の正面方向）に反射され、前記光１０ａと同様に、前記発光層２と封止層８の界面およびの第一の面３Ａを透過して外部に出射される。
一方、前記干渉層５の層方向に対して斜めに入射される光１０ｃ、１０ｄ、１０ｅは、前記干渉層５を透過して、前記微細凹凸パターン７側に入射される。
【００５１】
（２−２）中間層と微細凹凸パターンの界面
前記微細凹凸パターン７に入射される光１０ｃ、１０ｄ、１０ｅは、微細凹凸パターン７により、前記発光層２の前記第一の面３Ｂ側に反射された後、前記干渉層５を透過し、前記光１０ａ、１０ｅと同様に、前記発光部４、封止層８を透過して、前記発光層２の第一の面３Ａから、外部に出射される。
【００５２】
したがって、本発明の発光素子１によれば、前記発光層２から発光される光１０ａ〜１０ｅのすべてが、前記発光層２の第一の面３Ａから外部に出射され、光取出し効率が向上されるとともに、前記干渉層５により反射される光１０ｂが、発光素子１の正面方向に反射されるので、正面輝度が向上され、また、発光部４を複数備える発光素子においては、各発光部間での色の純度が向上することとなる。
【００５３】
＜その他の部材＞
前記その他の部材としては、特に制限されるものではなく、目的に応じて適宜選択することができる。例えば、基板、保護層が挙げられる。
【００５４】
＜＜基板＞＞
前記基板としては、特に制限はなく、目的に応じて適宜選択することができるが、有機化合物層から発せられる光を散乱又は減衰させない基板であることが好ましい。その具体例としては、イットリア安定化ジルコニア（ＹＳＺ）、ガラス等の無機材料、ポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、およびポリ（クロロトリフルオロエチレン）等の有機材料が挙げられる。
例えば、基板としてガラスを用いる場合、その材質については、ガラスからの溶出イオンを少なくするため、無アルカリガラスを用いることが好ましい。また、ソーダライムガラスを用いる場合には、シリカなどのバリアコートを施したものを使用することが好ましい。有機材料の場合には、耐熱性、寸法安定性、耐溶剤性、電気絶縁性、及び加工性に優れていることが好ましい。
【００５５】
基板の形状、構造、大きさ等については、特に制限はなく、発光素子の用途、目的等に応じて適宜選択することができる。一般的には、基板の形状としては、板状であることが好ましい。基板の構造としては、単層構造であってもよいし、積層構造であってもよく、また、単一部材で形成されていてもよいし、２以上の部材で形成されていてもよい。
【００５６】
基板は、無色透明であっても、有色透明であってもよいが、有機発光層から発せられる光を散乱又は減衰等させることがない点で、無色透明であることが好ましい。
【００５７】
基板には、その表面又は裏面に透湿防止層（ガスバリア層）を設けることができる。
透湿防止層（ガスバリア層）の材料としては、窒化珪素、酸化珪素などの無機物が好適に用いられる。透湿防止層（ガスバリア層）は、例えば、高周波スパッタリング法などにより形成することができる。
熱可塑性基板を用いる場合には、さらに必要に応じて、ハードコート層、アンダーコート層などを設けてもよい。
【００５８】
＜＜保護層＞＞
本発明において、発光素子全体は、保護層によって保護されていてもよい。
保護層に含まれる材料としては、水分や酸素等の素子劣化を促進するものが素子内に入ることを抑止する機能を有しているものであればよい。
その具体例としては、Ｉｎ、Ｓｎ、Ｐｂ、Ａｕ、Ｃｕ、Ａｇ、Ａｌ、Ｔｉ、Ｎｉ等の金属、ＭｇＯ、ＳｉＯ、ＳｉＯ２、Ａｌ２Ｏ３、ＧｅＯ、ＮｉＯ、ＣａＯ、ＢａＯ、Ｆｅ２Ｏ３、Ｙ２Ｏ３、ＴｉＯ２等の金属酸化物、ＳｉＮｘ、ＳｉＮｘＯｙ等の金属窒化物、ＭｇＦ２、ＬｉＦ、ＡｌＦ３、ＣａＦ２等の金属フッ化物、ポリエチレン、ポリプロピレン、ポリメチルメタクリレート、ポリイミド、ポリウレア、ポリテトラフルオロエチレン、ポリクロロトリフルオロエチレン、ポリジクロロジフルオロエチレン、クロロトリフルオロエチレンとジクロロジフルオロエチレンとの共重合体、テトラフルオロエチレンと少なくとも１種のコモノマーとを含むモノマー混合物を共重合させて得られる共重合体、共重合主鎖に環状構造を有する含フッ素共重合体、吸水率１％以上の吸水性物質、吸水率０．１％以下の防湿性物質等が挙げられる。
【００５９】
保護層の形成方法については、特に限定はなく、例えば、真空蒸着法、スパッタリング法、反応性スパッタリング法、ＭＢＥ（分子線エピタキシ）法、クラスターイオンビーム法、イオンプレーティング法、プラズマ重合法（高周波励起イオンプレーティング法）、プラズマＣＶＤ法、レーザーＣＶＤ法、熱ＣＶＤ法、ガスソースＣＶＤ法、コーティング法、印刷法、転写法を適用できる。
【００６０】
（ディスプレイ等）
本発明のディスプレイとしては、前記発光部を複数備えるものであれば、特に制限はなく、目的に応じて適宜選択することができる。
図２は、本発明の複数の発光部１４を有する発光素子１１、及びこれを用いたディスプレイ５０の一例を示すものであり、複数の発光部１４を有する発光層１２と、該発光層１２の第一の面１３Ａに対向する第二の面１３Ｂ側に、該発光層１２から発光される光を前記第一の面１３Ａ側に反射させる干渉層１５と、前記発光層１２から発光される光を反射させ、断面形状が前記発光層側に起伏する微細凹凸パターン１７とをこの順で備えた発光素子１１を備えている。該発光素子１１は、ディスプレイ５０として用いることができる。
また、前記発光素子１１の前記干渉層１５と、前記微細凹凸パターン１７との間には、中間層１６が配設されている。
なお、図中、２１は保護層、２２は基板を示す。
【００６１】
前記ディスプレイをフルカラータイプのものとする方法としては、例えば「月刊ディスプレイ」、２０００年９月号、３３〜３７ページに記載されているように、色の３原色（青色（Ｂ）、緑色（Ｇ）、赤色（Ｒ））に対応する光をそれぞれ発光する有機ＥＬ素子を基板上に配置する３色発光法、白色発光用の有機ＥＬ素子による白色発光をカラーフィルターを通して３原色に分ける白色法、青色発光用の有機ＥＬ素子による青色発光を蛍光色素層を通して赤色（Ｒ）及び緑色（Ｇ）に変換する色変換法、などが知られている。
また、上記方法により得られる異なる発光色の有機ＥＬ素子を複数組み合わせて用いることにより、所望の発光色の平面型光源を得ることができる。例えば、青色および黄色の発光素子を組み合わせた白色発光光源、青色、緑色、赤色の発光素子を組み合わせた白色発光光源、等である。
【００６２】
前記発光部の一例として、有機ＥＬ素子が挙げられ、以下、有機ＥＬ素子について詳述するが、これに限定されるものではなく、前記発光素子が、例えば、無機ＥＬ素子、ＬＥＤ、フォトダイオードなどであってもよい。
【００６３】
＜有機ＥＬ層＞
前記有機ＥＬ層は、基板上に陰極と陽極を有し、両電極の間に有機発光層を含む有機化合物層を有する。発光素子の性質上、陽極及び陰極のうち少なくとも一方の電極は、透明であることが好ましい。
【００６４】
前記有機化合物層の積層の形態としては、陽極側から、正孔輸送層、有機発光層、電子輸送層の順に積層されている態様が好ましい。さらに、正孔輸送層と陽極との間に正孔注入層、及び／又は有機発光層と電子輸送層との間に、電子輸送性中間層を有する。また、有機発光層と正孔輸送層との間に正孔輸送性中間層を、同様に陰極と電子輸送層との間に電子注入層を設けてもよい。
尚、各層は複数の二次層に分かれていてもよい。
有機発光層は前記発光層に対応し、陽極、陰極、有機化合物の積層構造のうち透明な（光透過性を有する）ものは前記光透過性層に対応する。
【００６５】
有機化合物層を構成する各層は、蒸着法やスパッタ法等の乾式製膜法、転写法、印刷法、塗布法、インクジェット法、およびスプレー法等いずれによっても好適に形成することができる。
【００６６】
＜＜陽極＞＞
陽極は、通常、有機化合物層に正孔を供給する電極としての機能を有していればよく、その形状、構造、大きさ等については特に制限はなく、発光素子の用途、目的に応じて、公知の電極材料の中から適宜選択することができる。前述のごとく、陽極は、通常、透明陽極として設けられる。
【００６７】
陽極の材料としては、例えば、金属、合金、金属酸化物、導電性化合物、又はこれらの混合物が好適に挙げられる。陽極材料の具体例としては、アンチモンやフッ素等をドープした酸化錫（ＡＴＯ、ＦＴＯ）、酸化錫、酸化亜鉛、酸化インジウム、酸化インジウム錫（ＩＴＯ）、酸化亜鉛インジウム（ＩＺＯ）等の導電性金属酸化物、金、銀、クロム、ニッケル等の金属、さらにこれらの金属と導電性金属酸化物との混合物又は積層物、ヨウ化銅、硫化銅などの無機導電性物質、ポリアニリン、ポリチオフェン、ポリピロールなどの有機導電性材料、及びこれらとＩＴＯとの積層物などが挙げられる。この中で好ましいのは、導電性金属酸化物であり、特に、生産性、高導電性、透明性等の点からはＩＴＯが好ましい。
【００６８】
陽極は、例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、陽極を構成する材料との適性を考慮して適宜選択した方法に従って、前記基板上に形成することができる。例えば、陽極の材料として、ＩＴＯを選択する場合には、陽極の形成は、直流又は高周波スパッタ法、真空蒸着法、イオンプレーティング法等に従って行うことができる。
【００６９】
前記有機ＥＬ層において、陽極の形成位置としては、特に制限はなく、発光素子の用途、目的に応じて適宜選択することができるが、前記基板上に形成されるのが好ましい。この場合、陽極は、基板における一方の表面の全部に形成されていてもよく、その一部に形成されていてもよい。
【００７０】
なお、陽極を形成する際のパターニングとしては、フォトリソグラフィーなどによる化学的エッチングによって行ってもよいし、レーザーなどによる物理的エッチングによって行ってもよく、また、マスクを重ねて真空蒸着やスパッタ等をして行ってもよいし、リフトオフ法や印刷法によって行ってもよい。
【００７１】
陽極の厚みとしては、陽極を構成する材料により適宜選択することができ、一概に規定することはできないが、通常、１０ｎｍ〜５０μｍ程度であり、５０ｎｍ〜２０μｍが好ましい。
【００７２】
陽極の抵抗値としては、１０３Ω／□以下が好ましく、１０２Ω／□以下がより好ましい。陽極が透明である場合は、無色透明であっても、有色透明であってもよい。透明陽極側から発光を取り出すためには、その透過率としては、６０％以上が好ましく、７０％以上がより好ましい。
【００７３】
なお、透明陽極については、沢田豊監修「透明導電膜の新展開」シーエムシー刊（１９９９）に詳述があり、ここに記載される事項を本発明に適用することができる。耐熱性の低いプラスティック基材を用いる場合は、ＩＴＯ又はＩＺＯを使用し、１５０℃以下の低温で成膜した透明陽極が好ましい。
【００７４】
＜＜陰極＞＞
陰極は、通常、有機化合物層に電子を注入する電極としての機能を有していればよく、その形状、構造、大きさ等については特に制限はなく、発光素子の用途、目的に応じて、公知の電極材料の中から適宜選択することができる。
【００７５】
陰極を構成する材料としては、例えば、金属、合金、金属酸化物、電気伝導性化合物、これらの混合物などが挙げられる。具体例としてはアルカリ金属（たとえば、Ｌｉ、Ｎａ、Ｋ、Ｃｓ等）、アルカリ土類金属（たとえばＭｇ、Ｃａ等）、金、銀、鉛、アルミニウム、ナトリウム−カリウム合金、リチウム−アルミニウム合金、マグネシウム−銀合金、インジウム、およびイッテルビウム等の希土類金属などが挙げられる。これらは、１種単独で使用してもよいが、安定性と電子注入性とを両立させる観点からは、２種以上を併用するのが好ましい。
【００７６】
これらの中でも、陰極を構成する材料としては、電子注入性の点で、アルカリ金属やアルカリ土類金属が好ましく、保存安定性に優れる点で、アルミニウムを主体とする材料が好ましい。
アルミニウムを主体とする材料とは、アルミニウム単独、アルミニウムと０．０１質量％〜１０質量％のアルカリ金属又はアルカリ土類金属との合金若しくはこれらの混合物（例えば、リチウム−アルミニウム合金、マグネシウム−アルミニウム合金など）をいう。
【００７７】
なお、陰極の材料については、特開平２−１５５９５号公報、特開平５−１２１１７２号公報に詳述されており、これらの広報に記載の材料は、本発明においても適用することができる。
【００７８】
陰極の形成方法については、特に制限はなく、公知の方法に従って行うことができる。例えば、印刷方式、コーティング方式等の湿式方式、真空蒸着法、スパッタリング法、イオンプレーティング法等の物理的方式、ＣＶＤ、プラズマＣＶＤ法等の化学的方式などの中から、前記した陰極を構成する材料との適性を考慮して適宜選択した方法に従って形成することができる。例えば、陰極の材料として、金属等を選択する場合には、その１種又は２種以上を同時又は順次にスパッタ法等に従って行うことができる。
【００７９】
陰極を形成するに際してのパターニングは、フォトリソグラフィーなどによる化学的エッチングによって行ってもよいし、レーザーなどによる物理的エッチングによって行ってもよく、マスクを重ねて真空蒸着やスパッタ等をして行ってもよいし、リフトオフ法や印刷法によって行ってもよい。
【００８０】
前記有機ＥＬ層において、陰極形成位置は特に制限はなく、有機化合物層上の全部に形成されていてもよく、その一部に形成されていてもよい。
また、陰極と前記有機化合物層との間に、アルカリ金属又はアルカリ土類金属のフッ化物、酸化物等による誘電体層を０．１ｎｍ〜５ｎｍの厚みで挿入してもよい。この誘電体層は、一種の電子注入層と見ることもできる。誘電体層は、例えば、真空蒸着法、スパッタリング法、イオンプレーティング法等により形成することができる。
【００８１】
陰極の厚みは、陰極を構成する材料により適宜選択することができ、一概に規定することはできないが、通常１０ｎｍ〜５μｍ程度であり、５０ｎｍ〜１μｍが好ましい。
また、陰極は、透明であってもよいし、不透明であってもよい。なお、透明な陰極は、陰極の材料を１ｎｍ〜１０ｎｍの厚さに薄く成膜し、さらにＩＴＯやＩＺＯ等の透明な導電性材料を積層することにより形成することができる。
【００８２】
＜＜有機化合物層＞＞
前記有機ＥＬ素子は、有機発光層を含む少なくとも一層の有機化合物層を有しており、有機発光層以外の他の有機化合物層としては、正孔輸送層、電子輸送層、正孔ブロック層、電子ブロック層、正孔注入層、電子注入層、等の各層が挙げられる。
【００８３】
前記有機ＥＬ素子において、有機化合物層を構成する各層は、蒸着法やスパッタ法等の乾式製膜法、湿式塗布方式、転写法、印刷法、インクジェット方式等いずれによっても好適に形成することができる。
【００８４】
＜＜＜有機発光層＞＞＞
前記有機発光層は、電界印加時に、陽極、正孔注入層、又は正孔輸送層から正孔を受け取り、陰極、電子注入層、又は電子輸送層から電子を受け取り、正孔と電子の再結合の場を提供して発光させる機能を有する層である。
前記有機発光層は、発光材料のみで構成されていてもよく、ホスト材料と発光性ドーパントの混合層とした構成でもよい。発光性ドーパントは蛍光発光材料でも燐光発光材料であってもよく、２種以上であってもよい。ホスト材料は電荷輸送材料であることが好ましい。ホスト材料は１種であっても２種以上であってもよく、例えば、電子輸送性のホスト材料とホール輸送性のホスト材料を混合した構成が挙げられる。さらに、有機発光層中に電荷輸送性を有さず、発光しない材料を含んでいてもよい。
また、有機発光層は１層であっても２層以上であってもよく、それぞれの層が異なる発光色で発光してもよい。
【００８５】
前記発光性ドーパントとしては、燐光性発光材料、蛍光性発光材料等いずれもドーパント（燐光発光性ドーパント、蛍光発光性ドーパント）として用いることができる。
前記有機発光層は、色純度を向上させるためや発光波長領域を広げるために２種類以上の発光性ドーパントを含有することもできる。前記発光性ドーパントは、さらに前記ホスト化合物との間で、イオン化ポテンシャルの差（ΔＩｐ）と電子親和力の差（ΔＥａ）が、１．２ｅＶ＞△Ｉｐ＞０．２ｅＶ、及び／又は１．２ｅＶ＞△Ｅａ＞０．２ｅＶの関係を満たすドーパントであることが駆動耐久性の観点で好ましい。
【００８６】
前記燐光発光性ドーパントとしては、特に限定はなく、目的に応じて適宜選択することができ、遷移金属原子又はランタノイド原子を含む錯体を挙げることができる。
前記遷移金属原子としては、特に限定はなく、目的に応じて適宜選択することができるが、ルテニウム、ロジウム、パラジウム、タングステン、レニウム、オスミウム、イリジウム、金、銀、銅、及び白金が好ましく、レニウム、イリジウム、及び白金がより好ましく、イリジウム、白金が特に好ましい。
ランタノイド原子としては、特に限定はなく、目的に応じて適宜選択することができ、例えば、ランタン、セリウム、プラセオジム、ネオジム、サマリウム、ユーロピウム、ガドリニウム、テルビウム、ジスプロシウム、ホルミウム、エルビウム、ツリウム、イッテルビウム、およびルテシウムが挙げられる。中でも、ネオジム、ユーロピウム、及びガドリニウムが好ましい。
【００８７】
錯体の配位子としては、例えば、Ｇ．Ｗｉｌｋｉｎｓｏｎ等著，Ｃｏｍｐｒｅｈｅｎｓｉｖｅ  Ｃｏｏｒｄｉｎａｔｉｏｎ  Ｃｈｅｍｉｓｔｒｙ，  Ｐｅｒｇａｍｏｎ  Ｐｒｅｓｓ社１９８７年発行、Ｈ．Ｙｅｒｓｉｎ著，「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」  Ｓｐｒｉｎｇｅｒ−Ｖｅｒｌａｇ社１９８７年発行、山本明夫著「有機金属化学−基礎と応用−」裳華房社１９８２年発行等に記載の配位子などが挙げられる。
配位子としては、ハロゲン配位子（塩素配位子が好ましい）、芳香族炭素環配位子（例えば、シクロペンタジエニルアニオン、ベンゼンアニオン、ナフチルアニオンなどが挙げられ、炭素数５〜３０が好ましく、炭素数６〜３０がより好ましく、炭素数６〜２０がさらにより好ましくは、炭素数６〜１２が特に好ましい）、含窒素ヘテロ環配位子（例えば、フェニルピリジン、ベンゾキノリン、キノリノール、ビピリジル、フェナントロリンなどが挙げられ、炭素数５〜３０が好ましく、炭素数６〜３０がより好ましく、炭素数６〜２０がさらに好ましく、炭素数６〜１２が特に好ましい）、ジケトン配位子（例えば、アセチルアセトンなどが挙げられる）、カルボン酸配位子（例えば、酢酸配位子などが挙げられ、炭素数２〜３０が好ましく、炭素数２〜２０がより好ましく、炭素数２〜１６が特に好ましい）、アルコラト配位子（例えば、フェノラト配位子などが挙げられ、炭素数１〜３０が好ましく、炭素数１〜２０がより好ましく、炭素数６〜２０がさらに好ましい）、シリルオキシ配位子（例えば、トリメチルシリルオキシ配位子、ジメチル−ｔｅｒｔ−ブチルシリルオキシ配位子、トリフェニルシリルオキシ配位子などが挙げられ、炭素数３〜４０が好ましく、炭素数３〜３０がより好ましく、炭素数３〜２０が特に好ましい）、一酸化炭素配位子、イソニトリル配位子、シアノ配位子、リン配位子（例えば、トリフェニルフォスフィン配位子などが挙げられ、炭素数３〜４０が好ましく、炭素数３〜３０がより好ましく、炭素数３〜２０がさらに好ましく、炭素数６〜２０が特に好ましい）、チオラト配位子（例えば、フェニルチオラト配位子などが挙げられ、炭素数１〜３０が好ましく、炭素数１〜２０がより好ましく、炭素数６〜２０がさらに好ましい）、フォスフィンオキシド配位子（例えば、トリフェニルフォスフィンオキシド配位子などが挙げられ、炭素数３〜３０が好ましく、炭素数８〜３０がより好ましく、炭素数１８〜３０が特に好ましくい）が好ましく、含窒素ヘテロ環配位子がより好ましい。
上記錯体は、化合物中に遷移金属原子を一つ有してもよいし、また、２つ以上有するいわゆる複核錯体であってもよい。異種の金属原子を同時に含有していてもよい。  
【００８８】
これらの中でも、発光性ドーパントとしては、例えば、ＵＳ６３０３２３８Ｂ１、ＵＳ６０９７１４７、ＷＯ００／５７６７６、ＷＯ００／７０６５５、ＷＯ０１／０８２３０、ＷＯ０１／３９２３４Ａ２、ＷＯ０１／４１５１２Ａ１、ＷＯ０２／０２７１４Ａ２、ＷＯ０２／１５６４５Ａ１、ＷＯ０２／４４１８９Ａ１、ＷＯ０５／１９３７３Ａ２、特開２００１−２４７８５９、特開２００２−３０２６７１、特開２００２−１１７９７８、特開２００３−１３３０７４、特開２００２−２３５０７６、特開２００３−１２３９８２、特開２００２−１７０６８４、ＥＰ１２１１２５７、特開２００２−２２６４９５、特開２００２−２３４８９４、特開２００１−２４７８５９、特開２００１−２９８４７０、特開２００２−１７３６７４、特開２００２−２０３６７８、特開２００２−２０３６７９、特開２００４−３５７７９１、特開２００６−２５６９９９、特開２００７−１９４６２、特開２００７−８４６３５、特開２００７−９６２５９等の特許文献に記載の燐光発光化合物などが挙げられる。中でも、Ｉｒ錯体、Ｐｔ錯体、Ｃｕ錯体、Ｒｅ錯体、Ｗ錯体、Ｒｈ錯体、Ｒｕ錯体、Ｐｄ錯体、Ｏｓ錯体、Ｅｕ錯体、Ｔｂ錯体、Ｇｄ錯体、Ｄｙ錯体、Ｃｅ錯体が好ましく、Ｉｒ錯体、Ｐｔ錯体、Ｒｅ錯体がより好ましい。中でも、金属−炭素結合、金属−窒素結合、金属−酸素結合、金属−硫黄結合の少なくとも一つの配位様式を含むＩｒ錯体、Ｐｔ錯体、Ｒｅ錯体が、さらにより好ましい。さらに、発光効率、駆動耐久性、色度等の観点で、３座以上の多座配位子を含むＩｒ錯体、Ｐｔ錯体、Ｒｅ錯体が特に好ましい。例えば、Ｔｒｉｓ（２−ｐｈｅｎｙｌｐｙｒｉｄｉｎｅ）Ｉｒｉｄｉｕｍ（Ｉｒ（ｐｐｙ）３）を用いることができる。
【００８９】
前記蛍光発光性ドーパントとしては、特に限定はなく、目的に応じて適宜選択することができ、ベンゾオキサゾール、ベンゾイミダゾール、ベンゾチアゾール、スチリルベンゼン、ポリフェニル、ジフェニルブタジエン、テトラフェニルブタジエン、ナフタルイミド、クマリン、ピラン、ペリノン、オキサジアゾール、アルダジン、ピラリジン、シクロペンタジエン、ビススチリルアントラセン、キナクリドン、ピロロピリジン、チアジアゾロピリジン、シクロペンタジエン、スチリルアミン、芳香族ジメチリディン化合物、縮合多環芳香族化合物（アントラセン、フェナントロリン、ピレン、ペリレン、ルブレン、またはペンタセンなど）、８−キノリノールの金属錯体、ピロメテン錯体や希土類錯体に代表される各種金属錯体、ポリチオフェン、ポリフェニレン、ポリフェニレンビニレン等のポリマー化合物、有機シラン、およびこれらの誘導体などが挙げられる。
【００９０】
発光性ドーパントとしては、例えば下記のものが挙げられるが、これらに限定されるものではない。
【００９１】
【化１】
2010073665.tif 000003
【００９２】
【化２】
2010073665.tif 000004
【００９３】
【化３】
2010073665.tif 000005
【００９４】
【化４】
2010073665.tif 000006
【００９５】
【化５】
2010073665.tif 000007
【００９６】
【化６】
2010073665.tif 000008
【００９７】
有機発光層中の発光性ドーパントは、有機発光層中に一般的に有機発光層を形成する全化合物質量に対して、０．１質量％〜５０質量％含有されるが、耐久性、外部量子効率の観点から１質量％〜５０質量％含有されることが好ましく、２質量％〜４０質量％含有されることがより好ましい。
【００９８】
有機発光層の厚さは、特に限定されるものではないが、通常、２ｎｍ〜５００ｎｍであるのが好ましく、中でも、外部量子効率の観点で、３ｎｍ〜２００ｎｍであるのがより好ましく、５ｎｍ〜１００ｎｍであるのが特に好ましい。
【００９９】
前記ホスト材料としては、正孔輸送性に優れる正孔輸送性ホスト材料（正孔輸送性ホストと記載する場合がある）及び電子輸送性に優れる電子輸送性ホスト化合物（電子輸送性ホストと記載する場合がある）を用いることができる。
【０１００】
有機発光層内の正孔輸送性ホストとしては、例えば、以下の材料が挙げられる。
ピロール、インドール、カルバゾール、アザインドール、アザカルバゾール、トリアゾール、オキサゾール、オキサジアゾール、ピラゾール、イミダゾール、チオフェン、ポリアリールアルカン、ピラゾリン、ピラゾロン、フェニレンジアミン、アリールアミン、アミノ置換カルコン、スチリルアントラセン、フルオレノン、ヒドラゾン、スチルベン、シラザン、芳香族第三級アミン化合物、スチリルアミン化合物、芳香族ジメチリディン系化合物、ポルフィリン系化合物、ポリシラン系化合物、ポリ（Ｎ−ビニルカルバゾール）、アニリン系共重合体、チオフェンオリゴマー、ポリチオフェン等の導電性高分子オリゴマー、有機シラン、カーボン膜、及び、それらの誘導体等が挙げられる。例えば、１，３−ｂｉｓ（ｃａｒｂａｚｏｌ−９−ｙｌ）ｂｅｎｚｅｎｅ（ｍＣＰ）を用いることができる。
インドール誘導体、カルバゾール誘導体、芳香族第三級アミン化合物、チオフェン誘導体であることが好ましく、分子内にカルバゾール基を有するものがより好ましく、ｔ−ブチル置換カルバゾール基を有する化合物が特に好ましい。
【０１０１】
有機発光層内の電子輸送性ホストとしては、耐久性向上、駆動電圧低下の観点から、電子親和力Ｅａが２．５ｅＶ以上３．５ｅＶ以下であることが好ましく、２．６ｅＶ以上３．４ｅＶ以下であることがより好ましく、２．８ｅＶ以上３．３ｅＶ以下であることが特に好ましい。また、耐久性向上、駆動電圧低下の観点から、イオン化ポテンシャルＩｐが５．７ｅＶ以上７．５ｅＶ以下であることが好ましく、５．８ｅＶ以上７．０ｅＶ以下であることがより好ましく、５．９ｅＶ以上６．５ｅＶ以下であることが特に好ましい。
【０１０２】
このような電子輸送性ホストとしては、具体的には、例えば、以下の材料が挙げられる。
ピリジン、ピリミジン、トリアジン、イミダゾール、ピラゾール、トリアゾ−ル、オキサゾ−ル、オキサジアゾ−ル、フルオレノン、アントラキノジメタン、アントロン、ジフェニルキノン、チオピランジオキシド、カルボジイミド、フルオレニリデンメタン、ジスチリルピラジン、フッ素置換芳香族化合物、ナフタレンペリレン等の複素環テトラカルボン酸無水物、フタロシアニン、およびそれらの誘導体（他の環と縮合環を形成してもよい）、８−キノリノ−ル誘導体の金属錯体やメタルフタロシアニン、ベンゾオキサゾ−ルやベンゾチアゾ−ルを配位子とする金属錯体に代表される各種金属錯体等が挙げられる。
【０１０３】
電子輸送性ホストとしては、金属錯体、アゾール誘導体（ベンズイミダゾール誘導体、イミダゾピリジン誘導体等）、アジン誘導体（ピリジン誘導体、ピリミジン誘導体、トリアジン誘導体等）が好ましく、中でも、耐久性の点から、金属錯体化合物がより好ましい。金属錯体化合物（Ａ）は、金属に配位する窒素原子、酸素原子及び硫黄原子の少なくともいずれかを有する配位子を有する金属錯体がより好ましい。
金属錯体中の金属イオンは、特に制限はなく、目的に応じて適宜選択することができるが、ベリリウムイオン、マグネシウムイオン、アルミニウムイオン、ガリウムイオン、亜鉛イオン、インジウムイオン、錫イオン、白金イオン、又はパラジウムイオンであることが好ましく、ベリリウムイオン、アルミニウムイオン、ガリウムイオン、亜鉛イオン、白金イオン、又はパラジウムイオンがより好ましく、アルミニウムイオン、亜鉛イオン、又はパラジウムイオンが特に好ましい。
【０１０４】
前記金属錯体中に含まれる配位子としては種々の公知の配位子が有るが、例えば、「Ｐｈｏｔｏｃｈｅｍｉｓｔｒｙ  ａｎｄ  Ｐｈｏｔｏｐｈｙｓｉｃｓ  ｏｆ  Ｃｏｏｒｄｉｎａｔｉｏｎ  Ｃｏｍｐｏｕｎｄｓ」、Ｓｐｒｉｎｇｅｒ−Ｖｅｒｌａｇ社、Ｈ．Ｙｅｒｓｉｎ著、１９８７年発行、「有機金属化学−基礎と応用−」、裳華房社、山本明夫著、１９８２年発行等に記載の配位子が挙げられる。
【０１０５】
前記配位子としては、含窒素ヘテロ環配位子（炭素数１〜３０が好ましく、炭素数２〜２０がより好ましく、炭素数３〜１５が特に好ましい）が好ましい。また、前記配位子としては、単座配位子であっても２座以上の配位子であってもよいが、２座以上６座以下の配位子であることが好ましい。また、２座以上６座以下の配位子と単座の混合配位子も好ましい。
前記配位子としては、例えば、アジン配位子（例えば、ピリジン配位子、ビピリジル配位子、ターピリジン配位子などが挙げられる。）、ヒドロキシフェニルアゾール配位子（例えば、ヒドロキシフェニルベンズイミダゾール配位子、ヒドロキシフェニルベンズオキサゾール配位子、ヒドロキシフェニルイミダゾール配位子、ヒドロキシフェニルイミダゾピリジン配位子などが挙げられる。）、アルコキシ配位子（例えば、メトキシ、エトキシ、ブトキシ、２−エチルヘキシロキシなどが挙げられ、炭素数１〜３０が好ましく、炭素数１〜２０がより好ましく、炭素数１〜１０が特に好ましい。）、アリールオキシ配位子（例えば、フェニルオキシ、１−ナフチルオキシ、２−ナフチルオキシ、２，４，６−トリメチルフェニルオキシ、４−ビフェニルオキシなどが挙げられ、炭素数６〜３０が好ましく、炭素数６〜２０がより好ましく、炭素数６〜１２が特に好ましい）などが挙げられる。
【０１０６】
ヘテロアリールオキシ配位子（例えば、ピリジルオキシ、ピラジルオキシ、ピリミジルオキシ、キノリルオキシなどが挙げられ、炭素数１〜３０が好ましく、炭素数１〜２０がより好ましく、炭素数１〜１２が特に好ましい。）、アルキルチオ配位子（例えば、メチルチオ、エチルチオなどが挙げられ、炭素数１〜３０が好ましく、炭素数１〜２０がより好ましく、炭素数１〜１２が特に好ましい。）、アリールチオ配位子（例えば、フェニルチオなどが挙げられ、炭素数６〜３０が好ましく、炭素数６〜２０がより好ましく、炭素数６〜１２が特に好ましい。）、ヘテロアリールチオ配位子（例えば、ピリジルチオ、２−ベンズイミゾリルチオ、２−ベンズオキサゾリルチオ、２−ベンズチアゾリルチオなどが挙げられ、炭素数１〜３０が好ましく、炭素数１〜２０がより好ましく、炭素数１〜１２が特に好ましい。）、シロキシ配位子（例えば、トリフェニルシロキシ基、トリエトキシシロキシ基、トリイソプロピルシロキシ基などが挙げられ、炭素数１〜３０が好ましい、炭素数３〜２５がより好ましい、炭素数６〜２０が特に好ましい。）、芳香族炭化水素アニオン配位子（例えば、フェニルアニオン、ナフチルアニオン、およびアントラニルアニオンなどが挙げられ、炭素数６〜３０が好ましく、炭素数６〜２５がより好ましく、炭素数６〜２０が特に好ましい。）、芳香族ヘテロ環アニオン配位子（例えば、ピロールアニオン、ピラゾールアニオン、ピラゾールアニオン、トリアゾールアニオン、オキサゾールアニオン、ベンゾオキサゾールアニオン、チアゾールアニオン、ベンゾチアゾールアニオン、チオフェンアニオン、およびベンゾチオフェンアニオンなどが挙げられ、炭素数１〜３０が好ましく、炭素数２〜２５がより好ましく、炭素数２〜２０が特に好ましい。）、インドレニンアニオン配位子などが挙げられ、含窒素ヘテロ環配位子、アリールオキシ配位子、ヘテロアリールオキシ基、シロキシ配位子などが好ましく、含窒素ヘテロ環配位子、アリールオキシ配位子、シロキシ配位子、芳香族炭化水素アニオン配位子、芳香族ヘテロ環アニオン配位子などがさらに好ましい。
【０１０７】
金属錯体電子輸送性ホストの例としては、例えば、特開２００２−２３５０７６、特開２００４−２１４１７９、特開２００４−２２１０６２、特開２００４−２２１０６５、特開２００４−２２１０６８、特開２００４−３２７３１３等に記載の化合物が挙げられる。
【０１０８】
有機発光層において、前記ホスト材料の三重項最低励起準位（Ｔ１）が、前記燐光発光材料のＴ１より高いことが色純度、発光効率、駆動耐久性の点で好ましい。
【０１０９】
また、ホスト化合物の含有量は、特に限定されるものではないが、発光効率、駆動電圧の観点から、発光層を形成する全化合物質量に対して１５質量％以上９５質量％以下であることが好ましい。
【０１１０】
＜＜＜正孔注入層、正孔輸送層＞＞＞
正孔注入層、正孔輸送層は、陽極又は陽極側から正孔を受け取り陰極側に輸送する機能を有する層である。これらの層に用いる正孔注入材料、正孔輸送材料は、低分子化合物であっても高分子化合物であってもよい。
具体的には、ピロール誘導体、カルバゾール誘導体、トリアゾール誘導体、オキサゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、スチリルアントラセン誘導体、フルオレノン誘導体、ヒドラゾン誘導体、スチルベン誘導体、シラザン誘導体、芳香族第三級アミン化合物、スチリルアミン化合物、芳香族ジメチリディン系化合物、フタロシアニン系化合物、ポルフィリン系化合物、チオフェン誘導体、有機シラン誘導体、カーボン、等を含有する層であることが好ましい。
【０１１１】
有機ＥＬ素子の正孔注入層あるいは正孔輸送層には、電子受容性ドーパントを含有させることができる。正孔注入層、あるいは正孔輸送層に導入する電子受容性ドーパントとしては、電子受容性で有機化合物を酸化する性質を有すれば、無機化合物でも有機化合物でも使用できる。
【０１１２】
具体的には、無機化合物は塩化第二鉄や塩化アルミニウム、塩化ガリウム、塩化インジウム、五塩化アンチモンなどのハロゲン化金属、五酸化バナジウム、および三酸化モリブデンなどの金属酸化物などが挙げられる。
【０１１３】
有機化合物の場合は、置換基としてニトロ基、ハロゲン、シアノ基、トリフルオロメチル基などを有する化合物、キノン系化合物、酸無水物系化合物、フラーレンなどを好適に用いることができる。
この他にも、特開平６−２１２１５３、特開平１１−１１１４６３、特開平１１−２５１０６７、特開２０００−１９６１４０、特開２０００−２８６０５４、特開２０００−３１５５８０、特開２００１−１０２１７５、特開２００１−１６０４９３、特開２００２−２５２０８５、特開２００２−５６９８５、特開２００３−１５７９８１、特開２００３−２１７８６２、特開２００３−２２９２７８、特開２００４−３４２６１４、特開２００５−７２０１２、特開２００５−１６６６３７、特開２００５−２０９６４３等に記載の化合物を好適に用いることが出来る。
【０１１４】
このうちヘキサシアノブタジエン、ヘキサシアノベンゼン、テトラシアノエチレン、テトラシアノキノジメタン、テトラフルオロテトラシアノキノジメタン（Ｆ４−ＴＣＮＱ）、ｐ−フルオラニル、ｐ−クロラニル、ｐ−ブロマニル、ｐ−ベンゾキノン、２，６−ジクロロベンゾキノン、２，５−ジクロロベンゾキノン、１，２，４，５−テトラシアノベンゼン、１，４−ジシアノテトラフルオロベンゼン、２，３−ジクロロ−５，６−ジシアノベンゾキノン、ｐ−ジニトロベンゼン、ｍ−ジニトロベンゼン、ｏ−ジニトロベンゼン、１，４−ナフトキノン、２，３−ジクロロナフトキノン、１，３−ジニトロナフタレン、１，５−ジニトロナフタレン、９，１０−アントラキノン、１，３，６，８−テトラニトロカルバゾール、２，４，７−トリニトロ−９−フルオレノン、２，３，５，６−テトラシアノピリジン、またはフラーレンＣ６０が好ましく、ヘキサシアノブタジエン、ヘキサシアノベンゼン、テトラシアノエチレン、テトラシアノキノジメタン、テトラフルオロテトラシアノキノジメタン、ｐ−フルオラニル、ｐ−クロラニル、ｐ−ブロマニル、２，６−ジクロロベンゾキノン、２，５−ジクロロベンゾキノン、２，３−ジクロロナフトキノン、１，２，４，５−テトラシアノベンゼン、２，３−ジクロロ−５，６−ジシアノベンゾキノン、４，４’，４''−トリス（２−ナフチルフェニルアミノ）トリフェニルアミン（２−ＴＮＡＴＡ）、Ｎ，Ｎ'−ジナフチル−Ｎ，Ｎ’−ジフェニル−［１，１'−ビフェニル］−４，４'−ジアミン（α−ＮＰＤ）、または２，３，５，６−テトラシアノピリジンがより好ましく、テトラフルオロテトラシアノキノジメタンが特に好ましい。
【０１１５】
これらの電子受容性ドーパントは、単独で用いてもよいし、２種以上を用いてもよい。電子受容性ドーパントの使用量は、材料の種類によって異なるが、正孔輸送層材料に対して０．０１質量％〜５０質量％であることが好ましく、０．０５質量％〜２０質量％であることがさらに好ましく、０．１質量％〜１０質量％であることが特に好ましい。
【０１１６】
正孔注入層、正孔輸送層の厚さは、駆動電圧を下げるという観点から、各々５００ｎｍ以下であることが好ましい。
正孔輸送層の厚さとしては、１ｎｍ〜５００ｎｍであるのが好ましく、５ｎｍ〜２００ｎｍであるのがより好ましく、１０ｎｍ〜１００ｎｍであるのがさらに好ましい。また、正孔注入層の厚さとしては、０．１ｎｍ〜２００ｎｍであるのが好ましく、０．５ｎｍ〜１００ｎｍであるのがより好ましく、１ｎｍ〜１００ｎｍであるのがさらに好ましい。
正孔注入層、正孔輸送層は、上述した材料の１種又は２種以上からなる単層構造であってもよいし、同一組成又は異種組成の複数層からなる多層構造であってもよい。
【０１１７】
＜＜＜電子注入層、電子輸送層＞＞＞
電子注入層、電子輸送層は、陰極又は陰極側から電子を受け取り陽極側に輸送する機能を有する層である。これらの層に用いる電子注入材料、電子輸送材料は低分子化合物であっても高分子化合物であってもよい。
具体的には、ピリジン誘導体、キノリン誘導体、ピリミジン誘導体、ピラジン誘導体、フタラジン誘導体、フェナントロリン誘導体、トリアジン誘導体、トリアゾール誘導体、オキサゾール誘導体、オキサジアゾール誘導体、イミダゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体、ナフタレン、ペリレン等の芳香環テトラカルボン酸無水物、フタロシアニン誘導体、８−キノリノール誘導体の金属錯体やメタルフタロシアニン、ベンゾオキサゾールやベンゾチアゾールを配位子とする金属錯体に代表される各種金属錯体、シロールに代表される有機シラン誘導体、等を含有する層であることが好ましい。
【０１１８】
本発明の有機ＥＬ素子の電子注入層あるいは電子輸送層には、電子供与性ドーパントを含有させることができる。電子注入層、あるいは電子輸送層に導入される電子供与性ドーパントとしては、電子供与性で有機化合物を還元する性質を有していればよく、Ｌｉなどのアルカリ金属、Ｍｇなどのアルカリ土類金属、希土類金属を含む遷移金属や還元性有機化合物などが好適に用いられる。金属としては、特に仕事関数が４．２ｅＶ以下の金属が好適に使用でき、具体的には、Ｌｉ、Ｎａ、Ｋ、Ｂｅ、Ｍｇ、Ｃａ、Ｓｒ、Ｂａ、Ｙ、Ｃｓ、Ｌａ、Ｓｍ、Ｇｄ、およびＹｂなどが挙げられる。また、還元性有機化合物としては、例えば、含窒素化合物、含硫黄化合物、含リン化合物などが挙げられる。
この他にも、特開平６−２１２１５３、特開２０００−１９６１４０、特開２００３−６８４６８、特開２００３−２２９２７８、特開２００４−３４２６１４等に記載の材料を用いることが出来る。
【０１１９】
これらの電子供与性ドーパントは、単独で用いてもよいし、２種以上を用いてもよい。電子供与性ドーパントの使用量は、材料の種類によって異なるが、電子輸送層材料に対して０．１質量％〜９９質量％であることが好ましく、１．０質量％〜８０質量％であることがさらに好ましく、２．０質量％〜７０質量％であることが特に好ましい。
【０１２０】
電子注入層、電子輸送層の厚さは、駆動電圧を下げるという観点から、各々５００ｎｍ以下であることが好ましい。
電子輸送層の厚さとしては、１ｎｍ〜５００ｎｍであるのが好ましく、５ｎｍ〜２００ｎｍであるのがより好ましく、１０ｎｍ〜１００ｎｍであるのが特に好ましい。また、電子注入層の厚さとしては、０．１ｎｍ〜２００ｎｍであるのが好ましく、０．２ｎｍ〜１００ｎｍであるのがより好ましく、０．５ｎｍ〜５０ｎｍであるのが特に好ましい。
電子注入層、電子輸送層は、上述した材料の１種又は２種以上からなる単層構造であってもよいし、同一組成又は異種組成の複数層からなる多層構造であってもよい。
【０１２１】
＜＜＜正孔ブロック層＞＞＞
正孔ブロック層は、陽極側から発光層に輸送された正孔が、陰極側に通り抜けることを防止する機能を有する層である。発光層と陰極側で隣接する有機化合物層として、正孔ブロック層を設けることができる。
正孔ブロック層を構成する化合物の例としては、ｂｉｓ−（２−ｍｅｔｈｙｌ−８−ｑｕｉｎｏｌｉｎｏｌａｔｅ）−４−（ｐｈｅｎｙｌｐｈｅｎｏｌａｔｅ）ａｌｕｍｉｎｉｕｍ（ＢＡｌｑ）等のアルミニウム錯体、トリアゾール誘導体、ＢＣＰ等のフェナントロリン誘導体、等が挙げられる。
正孔ブロック層の厚さとしては、１ｎｍ〜５００ｎｍであるのが好ましく、５ｎｍ〜２００ｎｍであるのがより好ましく、１０ｎｍ〜１００ｎｍであるのが特に好ましい。
正孔ブロック層は、上述した材料の１種又は２種以上からなる単層構造であってもよいし、同一組成又は異種組成の複数層からなる多層構造であってもよい。
【０１２２】
＜＜＜電子ブロック層＞＞＞
電子ブロック層は、陰極側から発光層に輸送された電子が、陽極側に通り抜けることを防止する機能を有する層である。本発明において、発光層と陽極側で隣接する有機化合物層として、電子ブロック層を設けることができる。
電子ブロック層を構成する化合物の例としては、例えば前述の正孔輸送材料として挙げたものが適用できる。
電子ブロック層の厚さとしては、１ｎｍ〜５００ｎｍであるのが好ましく、５ｎｍ〜２００ｎｍであるのがより好ましく、１０ｎｍ〜１００ｎｍであるのが特に好ましい。
正孔ブロック層は、上述した材料の１種又は２種以上からなる単層構造であってもよいし、同一組成又は異種組成の複数層からなる多層構造であってもよい。
【０１２３】
＜＜駆動＞＞
有機ＥＬ層は、陽極と陰極との間に直流（必要に応じて交流成分を含んでもよい）電圧（通常２ボルト〜１５ボルト）、又は直流電流を印加することにより、発光を得ることができる。
有機ＥＬ層の駆動方法については、特開平２−１４８６８７号、同６−３０１３５５号、同５−２９０８０号、同７−１３４５５８号、同８−２３４６８５号、同８−２４１０４７号の各公報、特許第２７８４６１５号、米国特許５８２８４２９号、同６０２３３０８号の各明細書、等に記載の駆動方法を適用することができる。
【０１２４】
有機ＥＬ素子は、種々の公知の工夫により、光取出し効率をさらに向上させることができる。例えば、基板表面形状を加工する（例えば微細な凹凸パターンを形成する）、基板・ＩＴＯ層・有機層の屈折率を制御する、基板・ＩＴＯ層・有機層の膜厚を制御すること等により、光の取出し効率をさらに向上させ、外部量子効率をさらに向上させることが可能である。
【０１２５】
有機ＥＬ層は、陽極側から発光を取り出す、いわゆる、トップエミッション方式であってもよい。
【０１２６】
有機ＥＬ層は、さらに発光効率を向上させるため、複数の発光層の間に電荷発生層が設けた構成をとることができる。
前記電荷発生層は、電界印加時に電荷（正孔及び電子）を発生する機能を有すると共に、発生した電荷を電荷発生層と隣接する層に注入させる機能を有する層である。
【０１２７】
前記電荷発生層を形成する材料は、上記の機能を有する材料であれば何でもよく、単一化合物で形成されていても、複数の化合物で形成されていてもよい。
具体的には、導電性を有するものであっても、ドープされた有機層のように半導電性を有するものであっても、また、電気絶縁性を有するものであってもよく、特開平１１−３２９７４８や、特開２００３−２７２８６０や、特開２００４−３９６１７に記載の材料が挙げられる。
さらに、具体的には、ＩＴＯ、ＩＺＯ（インジウム亜鉛酸化物）などの透明導電材料、Ｃ６０等のフラーレン類、オリゴチオフェン等の導電性有機物、金属フタロシアニン類、無金属フタロシアニン類、金属ポルフィリン類、無金属ポルフィリン類等などの導電性有機物、Ｃａ、Ａｇ、Ａｌ、Ｍｇ：Ａｇ合金、Ａｌ：Ｌｉ合金、Ｍｇ：Ｌｉ合金などの金属材料、正孔伝導性材料、電子伝導性材料、及びそれらを混合させたものが挙げられる。
前記正孔伝導性材料は、例えば、２−ＴＮＡＴＡ、ＮＰＤなどの正孔輸送有機材料にＦ４−ＴＣＮＱ、ＴＣＮＱ、ＦｅＣｌ３などの電子求引性を有する酸化剤をドープさせたものや、Ｐ型導電性高分子、Ｐ型半導体などが挙げられ、前記電子伝導性材料は電子輸送有機材料に４．０ｅＶ未満の仕事関数を有する金属もしくは金属化合物をドープしたものや、Ｎ型導電性高分子、Ｎ型半導体が挙げられる。Ｎ型半導体としては、Ｎ型Ｓｉ、Ｎ型ＣｄＳ、Ｎ型ＺｎＳなどが挙げられ、Ｐ型半導体としては、Ｐ型Ｓｉ、Ｐ型ＣｄＴｅ、Ｐ型ＣｕＯなどが挙げられる。
また、前記電荷発生層として、Ｖ２Ｏ５などの電気絶縁性材料を用いることもできる。
【０１２８】
前記電荷発生層は、単層でも複数積層させたものでもよい。複数積層させた構造としては、透明伝導材料や金属材料などの導電性を有する材料と正孔伝導性材料、または、電子伝導性材料を積層させた構造、上記の正孔伝導性材料と電子伝導性材料を積層させた構造の層などが挙げられる。
【０１２９】
前記電荷発生層は、一般に、可視光の透過率が５０％以上になるよう、膜厚・材料を選択することが好ましい。また膜厚は、特に制限はなく、目的に応じて適宜選択することができるが、０．５〜２００ｎｍが好ましく、１〜１００ｎｍがより好ましく、３〜５０ｎｍがさらに好ましく、５〜３０ｎｍが特に好ましい。
電荷発生層の形成方法は、特に限定されるものではなく、前述した有機化合物層の形成方法を用いることができる。
【０１３０】
電荷発生層は前記二層以上の発光層間に形成するが、電荷発生層の陽極側および陰極側には、隣接する層に電荷を注入する機能を有する材料を含んでいてもよい。陽極側に隣接する層への電子の注入性を上げるため、例えば、ＢａＯ、ＳｒＯ、Ｌｉ２Ｏ、ＬｉＣｌ、ＬｉＦ、ＭｇＦ２、ＭｇＯ、ＣａＦ２などの電子注入性化合物を電荷発生層の陽極側に積層させてもよい。
以上で挙げられた内容以外にも、特開２００３−４５６７６号公報、米国特許第６３３７４９２号、同第６１０７７３４号、同第６８７２４７２号等に記載を元にして、電荷発生層の材料を選択することができる。
【０１３１】
前記有機ＥＬ層は、共振器構造を有してもよい。例えば、透明基板上に、屈折率の異なる複数の積層膜よりなる多層膜ミラー、透明または半透明電極、発光層、および金属電極を重ね合わせる。発光層で生じた光は多層膜ミラーと金属電極を反射板としてその間で反射を繰り返し共振する。
別の好ましい態様では、透明基板上に、透明または半透明電極と金属電極がそれぞれ反射板として機能して、発光層で生じた光はその間で反射を繰り返し共振する。
共振構造を形成するためには、２つの反射板の有効屈折率、反射板間の各層の屈折率と厚みから決定される光路長を所望の共振波長の得るのに最適な値となるよう調整される。第一の態様の場合の計算式は、特開平９−１８０８８３号明細書に記載されている。第２の態様の場合の計算式は、特開２００４−１２７７９５号明細書に記載されている。
【実施例】
【０１３２】
以下、本発明の実施例について説明するが、本発明は下記実施例に何ら限定されるものではない。
【０１３３】
（実施例１）
以下のように実施例１に係る発光素子を作製した。
【０１３４】
＜微細凹凸パターンの形成＞
以下のように、微細凹凸の一面側に反射層を形成し、微細凹凸パターンを形成した。
【０１３５】
＜＜微細凹凸＞＞
下記に示す、上段の化合物と下段の化合物がイオン結合した化合物Ａ（主要発光波長である波長５５０ｎｍの光において、高い屈折率ｎ５＝１．７３を有する）を用い、ガラス基板上に薄膜を形成した。
【化７】
2010073665.tif 000009
【０１３６】
前記化合物Ａからなる材料３５ｍｇをテトラフルオロプロパノール１ｍＬに溶解させた溶液を、３００ｒｐｍで回転させた前記ガラス基板に対して滴下し、その後１，０００ｒｐｍまで回転を上げ、厚さ２００ｎｍの薄膜を形成した。
これに、微細加工装置（パルステック工業社製ＮＥＯ１０００）を用いて、０．６λからなる凹凸状のピッチ間隔を有する微細凹凸パターンを形成した。
＜＜反射層＞＞
前記微細凹凸パターン上に、ＤＣスパッタリングにより、Ａｇ薄膜を１００ｎｍの厚みで形成した。
【０１３７】
＜中間層の形成＞
前記化合物Ａからなる材料７０ｍｇをテトラフルオロプロパノール１ｍＬに溶解した溶液を、３００ｒｐｍで回転させた前記微細凹凸パターンを形成したガラス基板に対して滴下し、その後１，０００ｒｐｍまで回転を上げ、厚さ４００ｎｍの薄膜を形成した。
また、中間層の屈折率ｎ５は、主要発光波長における発光部の屈折率ｎ３と等しくなるように中間層を形成した。
【０１３８】
＜干渉層の形成＞
ＲＦスパッタリングにより、前記中間層上に、厚さ５５ｎｍのＴｉＯ層からなる干渉層を２層に形成した。
【０１３９】
なお、干渉層の光学膜厚は、主要発光波長をλとし、発光部の屈折率をｎ３としたとき、１層が次の関係（以下、所定光学膜厚）、（２ｎ３＋１）λ／４±λ／８を満たすように形成した。
【０１４０】
＜有機ＥＬ層（発光部）の作製＞
抵抗加熱真空蒸着装置を用い、以下のように有機ＥＬ発光素子を作製した。
陽極として、ＩＴＯ（酸化インジウム錫）層を前記干渉層上に、７０ｎｍの厚みで形成した。
【０１４１】
該ＩＴＯ層に対して、４，４'，４''−トリス（２−ナフチルフェニルアミノ）トリフェニルアミン（２−ＴＮＡＴＡと略記する。下記構造式参照）と２−ＴＮＡＴＡに対してテトラフルオロテトラシアノキノジメタン（Ｆ４−ＴＣＮＱと略記する。下記構造式参照。）を１．０質量％となるように共蒸着を行い、厚さ１６０ｎｍの正孔注入層を形成した。
【０１４２】
【化８】
2010073665.tif 000010
【０１４３】
正孔注入層に対して、Ｎ，Ｎ'−ジナフチル−Ｎ，Ｎ’−ジフェニル−［１，１'−ビフェニル］−４，４'−ジアミン（α−ＮＰＤと略記する。下記構造式参照）を用い、厚さ１０ｎｍの正孔輸送層を形成した。
【０１４４】
【化９】
2010073665.tif 000011
【０１４５】
該正孔輸送層に対して、１，３−ｂｉｓ（ｃａｒｂａｚｏｌ−９−ｙｌ）ｂｅｎｚｅｎｅ（ｍＣＰと略記する。下記構造式参照）とｍＣＰに対して緑色発光材料Ｔｒｉｓ(２-ｐｈｅｎｙｌｐｙｒｉｄｉｎｅ)Ｉｒｉｄｉｕｍ（Ｉｒ（ｐｐｙ）３と略記する。下記構造式参照。）を５質量％となるように共蒸着を行い、厚さ３０ｎｍの有機発光層を形成した。
【化１０】
2010073665.tif 000012
【０１４６】
続いて、該有機発光層に対して、ｂｉｓ-(２-ｍｅｔｈｙｌ-８-ｑｕｉｎｏｌｉｎｏｌａｔｅ)-４-(ｐｈｅｎｙｌｐｈｅｎｏｌａｔｅ)
ａｌｕｍｉｎｉｕｍ（ＢＡｌｑと略記する。下記構造式参照）を用い、厚さ４０ｎｍの電子輸送層を形成した。
【０１４７】
【化１１】
2010073665.tif 000013
【０１４８】
さらに、シャドウマスクによりパターニングし、厚さ１ｎｍのＬｉＦ層を形成し、厚さ２ｎｍのＡｌ層を形成し、更に、厚さ１００ｎｍのＩＴＯ層を形成した。
【０１４９】
＜封止層＞
前記有機ＥＬ層上に、ＳｉＮｘとＳｉＯｘの混合物からなる封止層を形成した。該封止層の屈折率は約１．８であった。
【０１５０】
（実施例２）
干渉層を、３層に形成したこと以外は、実施例１と同様にして、実施例２に係る発光素子を作製した。
【０１５１】
（実施例３）
干渉層を、５層に形成したこと以外は、実施例１と同様にして、実施例３に係る発光素子を作製した。
【０１５２】
（実施例４）
干渉層を、１１層に形成したこと以外は、実施例１と同様にして、実施例４に係る発光素子を作製した。
【０１５３】
（実施例５）
干渉層を、１層に形成したこと以外は、実施例１と同様にして、実施例５に係る発光素子を作製した。
【０１５４】
（実施例６）
干渉層を、１０５層に形成したこと以外は、実施例１と同様にして、実施例６に係る発光素子を作製した。
【０１５５】
（実施例７）
中間層の屈折率ｎ５を、ｎ３に変えて０．９ｎ３となるように形成したこと以外は、実施例１と同様にして、実施例７に係る発光素子を作製した。
【０１５６】
（実施例８）
中間層の屈折率ｎ５を、ｎ３に変えて０．９５ｎ３となるように形成したこと以外は、実施例１と同様にして、実施例８に係る発光素子を作製した。
【０１５７】
（実施例９）
中間層の屈折率ｎ５を、ｎ３に変えて０．８５ｎ３となるように形成したこと以外は、実施例１と同様にして、実施例９に係る発光素子を作製した。
【０１５８】
（実施例１０）
微細凹凸パターンのピッチ間隔を、０．６λに変えて０．１５λとなるように形成したこと以外は、実施例１と同様にして、実施例１０に係る発光素子を作製した。
【０１５９】
（実施例１１）
微細凹凸パターンのピッチ間隔を、０．６λに変えて０．００５λとなるように形成したこと以外は、実施例１と同様にして、実施例１１に係る発光素子を作製した。
【０１６０】
（実施例１２）
干渉層において、本願の所定光学膜厚を満たす層を１層に変えて２層としたこと以外は、実施例１と同様にして、実施例１２に係る発光素子を作製した。
【０１６１】
（実施例１３）
干渉層において、本願の所定光学膜厚を満たす層を１層に変えて３層としたこと以外は、実施例１と同様にして、実施例１３に係る発光素子を作製した。
【０１６２】
（比較例１）
干渉層を用いず、中間層に対して有機ＥＬ層を形成したこと以外は、実施例１と同様にして、比較例１に係る発光素子を作製した。
【０１６３】
（比較例２）
微細凹凸パターンを形成せず、ガラス基板に対して中間層を形成したこと以外は、実施例１と同様にして、比較例１に係る発光素子を作製した。
【０１６４】
＜測定方法＞
＜＜屈折率＞＞
干渉層、有機ＥＬ層（発光部）、中間層、封止層の屈折率は、エリプロメトリ法により測定した。
【０１６５】
＜＜微細凹凸パターンのピッチ間隔＞＞
微細凹凸のピッチ間隔は、ＡＦＭ（製品名ＯＬＳ３５００、オリンパス（株）社製）により測定した。
【０１６６】
＜＜光量＞＞
作製した発光素子から発光される光は、マルチチャンネル分光器（オーシャンフォトニクス（株）社製）により測定した。
【０１６７】
なお、有機ＥＬ層（発光部）から発光される光の主要発光波長は、マルチチャンネル分光器（オーシャンフォトニクス（株）社製）で測定した。
【０１６８】
＜光取出し効率の評価＞
作製した発光素子について、下記方法により光取出し効率を評価した。
前記微細凹凸パターンを形成しなかった場合の光量（Ｑ１）を１として、実施例１〜１３及び比較例１、２の発光素子において測定された発光素子の光量（Ｑ２）との比、Ｑ２／Ｑ１で評価した。結果を１に示す。
【０１６９】
【表１】
2010073665.tif 000014
【産業上の利用可能性】
【０１７０】
本発明の発光素子は、表示素子、ディスプレイ（発光型フラットパネルディスプレイ（有機ＥＬ、無機ＥＬ、プラズマ））、バックライト、電子写真、照明光源、記録光源、露光光源、読み取り光源、標識、看板、インテリア、光通信、ＬＥＤ、蛍光管等に好適に利用できる。
【図面の簡単な説明】
【０１７１】
【図１】図１は、本発明の発光素子としての有機ＥＬ素子を説明するための断面図である。
【図２】図２は、本発明の他の実施形態に係る発光素子、及びこれを用いたディスプレイを説明するための断面図である。
【図３】図３は、従来の発光素子を説明するための断面図である。
【図４】図４は、第一の層と第二の層の界面における臨界角θｃを説明するための概念図である。
【符号の説明】
【０１７２】
１、１１    発光素子
２、１２    発光層
３Ａ、１３Ａ  第一の面
３Ｂ、１３Ｂ  第二の面
４、１４    発光部
５、１５    干渉層
６、１６    中間層
７、１７    微細凹凸パターン
８、１８    封止層
１０ａ、１０ｂ、１０ｃ、１０ｄ、１０ｅ  光
２１  保護層
２２  基板
５０  ディスプレイ
１０１  反射層
１０２  ＥＬ発光層
１０３  封止層
１０４  外部
１０５  有機ＥＬ素子
１１０  界面
１１１  第一の層
１１２  第二の層
【図１】
2010073665.tif 000015
【図２】
2010073665.tif 000016
【図３】
2010073665.tif 000017
【図４】
2010073665.tif 000018